(57)【特許請求の範囲】
【請求項１】
直線偏光照射又は斜め非偏光照射の一方により表面の配向状態を制御された光配向膜と、この光配向膜に接触することにより配向制御された二色性色素を含む紫外線硬化性液晶層とを一組として、基板上に、相互に異なる色で、少なくとも二組積層してなり、且つ、それぞれの二色性色素を含む紫外線硬化性液晶層に、バックグラウンド領域に対して異なった方向の配向による情報記録領域を形成したことを特徴とするセキュリティ製品。
【請求項２】
請求項１において、前記各バックグラウンド領域における二色性色素の配向方向が、相互に異なるようにしたことを特徴とするセキュリティ製品。
【請求項３】
請求項１において、前記各バックグラウンド領域における二色性色素の配向方向が、相互に同一となるようにしたことを特徴とするセキュリティ製品。
【請求項４】
直線偏光照射又は斜め非偏光照射の一方により表面の配向状態を制御された光配向膜と、この光配向膜に接触することにより配向制御された二色性色素を含む紫外線硬化性液晶層とを一組として、基板上に、相互に異なる色で、少なくとも二組積層してなり、且つ、それぞれの組において、前記二色性色素を含む紫外線硬化性液晶層が、一定の方向に配向処理をした情報記録領域とされ、且つ、この情報記録領域を囲む無配向のバックグラウンド領域が設けられたことを特徴とするセキュリティ製品。
【請求項５】
請求項４において、前記各組におけるバックグラウンド領域は、前記情報記録領域を囲む無配向二色性色素を含む紫外線硬化性液晶層を含み、この無配向二色性色素を含む紫外線硬化性液晶層は、前記直線偏光照射又は斜め非偏光照射の一方により表面の配向状態を制御された光配向膜を囲む配向状態が制御されていない無配向光配向膜に接触して構成されたことを特徴とするセキュリティ製品。
【請求項６】
請求項４において、前記各組におけるバックグラウンド領域は、前記情報記録領域を囲む非二色性色素とされたことを特徴とするセキュリティ製品。
【請求項７】
請求項１乃至６のいずれかにおいて、前記各情報記録領域における二色性色素の配向方向が、相互に異なるようにしたことを特徴とするセキュリティ製品。
【請求項８】
請求項１乃至６のいずれかにおいて、前記各情報記録領域における二色性色素の配向方向が、相互に同一となるようにしたことを特徴とするセキュリティ製品。
【請求項９】
請求項１乃至８のいずれかにおいて、前記各二色性色素の分光特性が異なるようにしたことを特徴とするセキュリティ製品。
【請求項１０】
請求項１乃至９のいずれかにおいて、前記複数の二色性色素を含む紫外線硬化性液晶層における二色性色素の色はイエロー、マゼンタ、シアンのうちいずれかであることを特徴とするセキュリティ製品。
【請求項１１】
請求項１乃至１０のいずれかにおいて、前記光配向膜は、直線偏光照射又は斜め非偏光照射による光異性化、光二量化、光環化、光架橋、光分解、光分解−結合のうち、いずれかの反応により配向されていることを特徴とするセキュリティ製品。
【請求項１２】
請求項１乃至１１のいずれかにおいて、前記基板は、その裏面に接着剤層が設けられたラベル状とされていることを特徴とするセキュリティ製品。
【請求項１３】
請求項１乃至１１のいずれかにおいて、前記基材のすぐ上に剥離層、更に、最表面にヒートシール層が設けられ、転写箔構造とされていることを特徴とするセキュリティ製品。
【請求項１４】
請求項１乃至１３のいずれかのセキュリティ製品を表面の一部に有することを特徴とするセキュリティ製品付き物品。
【請求項１５】
請求項１４において、前記物品は、金券、有価証券、権利証書、証明書類、チケット、又は、カードのいずれかであることを特徴とするセキュリティ製品付き物品。
【請求項１６】
請求項１乃至１３のいずれかにおけるセキュリティ製品に直線偏光を照射して、その反射光から、前記情報記録領域に記録された少なくとも色情報を観察して真正品か否かを判別することを特徴とする真贋判定方法。
【請求項１７】
請求項１乃至１３のいずれかにおけるセキュリティ製品の前記情報記録領域に記録された少なくとも色情報を、偏光板を通して観察して真正品か否かを判別することを特徴とする真贋判定方法。
【請求項１８】
基板の上に光配向膜を塗布する工程と、前記光配向膜が光化学反応を起こす波長の直線偏光又は斜め非偏光の一方を照射して表面の配向状態のパターニングを行なう工程と、二色性色素を含む紫外線硬化性液晶を塗布する工程と、この紫外線硬化性液晶に紫外線を照射して硬化させる工程と、を含んでなり、前記硬化された紫外線硬化性液晶層上に、前記と同様の、光配向膜を塗布する工程、パターニングの工程、紫外線硬化性液晶を塗布する工程、及び、塗布した紫外線硬化性液晶を硬化させる工程を少なくとも２種類の異なる色の二色性色素を含む紫外線硬化性液晶層ごとに繰り返してそれぞれの二色性色素を含む紫外線硬化性液晶層に、バックグラウンド領域に対して異なった方向の配向による情報記録領域を形成することを特徴とするセキュリティ製品の製造方法。
【請求項１９】
基板の上に光配向膜を塗布する工程と、前記光配向膜が光化学反応を起こす波長の直線偏光又は斜め非偏光の一方を照射して表面の配向状態のパターニングを行なう工程と、二色性色素を含む紫外線硬化性液晶を塗布する工程と、この紫外線硬化性液晶に紫外線を照射して硬化させる工程と、を含んでなり、前記硬化された紫外線硬化性液晶層上に、前記と同様の、光配向膜を塗布する工程、パターニングの工程、紫外線硬化性液晶を塗布する工程、及び、塗布した紫外線硬化性液晶を硬化させる工程を少なくとも２種類の異なる色の二色性色素を含む紫外線硬化性液晶層ごとに繰り返してそれぞれの二色性色素を含む紫外線硬化性液晶層に、無配向のバックグラウンド領域と、配向処理をした情報記録領域を形成することを特徴とするセキュリティ製品の製造方法。
【請求項２０】
基板の上に光配向膜を塗布する工程と、前記光配向膜が光化学反応を起こす波長の直線偏光又は斜め非偏光の一方を照射して表面の配向状態のパターニングを行なう工程と、二色性色素を含む紫外線硬化性液晶を塗布する工程と、この紫外線硬化性液晶に紫外線を照射して硬化させる工程と、を含んでなり、前記硬化された紫外線硬化性液晶層上に、前記と同様の、光配向膜を塗布する工程、パターニングの工程、紫外線硬化性液晶を塗布する工程、及び、塗布した紫外線硬化性液晶を硬化させる工程を少なくとも２種類の異なる色の二色性色素を含む紫外線硬化性液晶層ごとに繰り返してそれぞれの二色性色素を含む紫外線硬化性液晶層に、配向処理をして情報記録領域とするとともに、この情報記録領域を囲む、二色性色素を含まないバックグラウンド領域を設けたことを特徴とするセキュリティ製品の製造方法。
【請求項２１】
請求項１８、１９又は２０において、前記各二色性色素の分光特性が異なるようにしたことを特徴とするセキュリティ製品の製造方法。
【請求項２２】
請求項１８、１９又は２０において、前記複数の二色性色素を含む紫外線硬化性液晶層における二色性色素の色はイエロー、マゼンタ、シアンのうちいずれかであることを特徴とするセキュリティ製品の製造方法。
【請求項２３】
請求項１８乃至２２のいずれかにおいて、前記光配向膜は、直線偏光又は斜め非偏光の一方の照射による光異性化、光二量化、光環化、光架橋、光分解、光架橋−分解のうち、いずれかの反応により配向されるようにしたことを特徴とするセキュリティ製品の製造方法。
【発明の詳細な説明】
【０００１】
【発明の属する技術分野】
この発明は、低コストで偽造防止効果が高いセキュリティ製品、セキュリティ情報付き物品、真贋判定方法、及び、セキュリティ製品の製造方法に関する。
【０００２】
【従来の技術】
金券や有価証券、プリペイドカード等の有価物、権利証書、ＩＤカード等の証明書は、偽造されることによって種々の損害を被る可能性がある。又、コンピュータソフト、音楽ソフト、映像ソフト等、著作権によって保護されるべきものは、偽造、変造あるいは複製を防止するための種々の工夫がなされている。
【０００３】
このような、ＩＤカードや音楽ソフト等において、その偽造を防止する方法は、大きく分けて、従来次のような３種類に分類することができる。
【０００４】
第１の方法は、透かし、マイクロ文字、ホログラムに代表される高度な印刷技術を用いるものであり、これは紙幣、商品券、株券、クレジットカード、音楽ＣＤ等に使われている。
【０００５】
第２の方法は、磁気記録媒体、ＩＣ、光記録媒体等に暗号情報を記録して偽造防止を図るものであり、プリペイドカード、乗車券、定期券等に用いられている。
【０００６】
第３の方法は、パンチ穴等の、修復ができないように物理的な力で変形させる方法で、テレフォンカード等に用いられている。
【０００７】
しかしながら、前記第１の方法では、複写技術の発達により、複写物の真贋の判定が困難になってきていて、その対策のためには更に高度な印刷技術が要求されるため、コストが上昇してしまうという問題点がある。
【０００８】
前記第２の方法は、暗号情報を読み取るための高価な専用読取り装置が必要であるばかりでなく、一旦暗号が解読されてしまうと無制限に偽造や複製が可能となるという危険性がある。
【０００９】
又、前記第３の方法では、例えばパンチ穴の場合、これを物理的に塞ぐ方法を用いることによって容易に変造可能であるという問題点がある。
【００１０】
上記従来の偽造防止方法に対して、例えば特開平９−１８３２８７号公報に記載されているように、光配向膜と二色性色素層を有し、この二色性色素層に偏光情報を記録して、この記録部分を、偏光を照射するか又は偏光板を通して観察することによって真贋を判別する方法が提案されている。
【００１１】
【発明が解決しようとする課題】
しかしながら、上記特開平９−１８３２８７号公報に記載されている偽造防止方法では、情報を記録するための二色性色素層が単層であり、複雑な情報を記録することができないのみならず、観察され得る偏光情報はモノクロであるので、複製の難易度が高くないという問題点がある。
【００１２】
この発明は、上記従来の問題点に鑑みてなされたものであって、低コストで、偽造や変造、複製の難易度を高く保つことができるようにしたセキュリティ製品、セキュリティ情報付き物品、これらを用いた真贋判定方法、及び、前記セキュリティ製品の製造方法を提供することを目的とする。
【００１３】
【課題を解決するための手段】
セキュリティ製品の発明は、請求項１のように、直線偏光照射又は斜め非偏光照射の一方により表面の配向状態を制御された光配向膜と、この光配向膜に接触することにより配向制御された二色性色素を含む紫外線硬化性液晶層とを一組として、基板上に、相互に異なる色で、少なくとも二組積層してなり、且つ、それぞれの二色性色素を含む紫外線硬化性液晶層に、バックグラウンド領域に対して異なった方向の配向による情報記録領域を形成したことを特徴とするセキュリティ製品により、上記目的を達成するものである。
【００１４】
前記各バックグラウンド領域における二色性色素の配向方向が、相互に異なるようにしてもよい。
【００１５】
又、前記各バックグラウンド領域における二色性色素の配向方向が、相互に同一となるようにしてもよい。
【００１６】
セキュリティ製品の第２発明は、請求項４のように、直線偏光照射又は斜め非偏光照射の一方により表面の配向状態を制御された光配向膜と、この光配向膜に接触することにより配向制御された二色性色素を含む紫外線硬化性液晶層とを一組として、基板上に、相互に異なる色で、少なくとも二組積層してなり、且つ、それぞれの組において、前記二色性色素を含む紫外線硬化性液晶層が、一定の方向に配向処理をした情報記録領域とされ、且つ、この情報記録領域を囲む無配向のバックグラウンド領域が設けられたことを特徴とするセキュリティ製品により、上記目的を達成するものである。
【００１７】
又、前記各組におけるバックグラウンド領域は、前記情報記録領域を囲む無配向二色性色素を含む紫外線硬化性液晶層を含み、この無配向二色性色素を含む紫外線硬化性液晶層は、前記直線偏光照射又は斜め非偏光照射の一方により表面の配向状態を制御された光配向膜を囲む配向状態が制御されていない無配向光配向膜に接触して構成してもよい。
【００１８】
更に、前記各組におけるバックグラウンド領域は、前記情報記録領域を囲む非二色性色素としてもよい。
【００１９】
又、前記各情報記録領域における二色性色素の配向方向が、相互に異なるようにしてもよい。
【００２０】
更に、前記各情報記録領域における二色性色素の配向方向が、相互に同一となるようにしてもよい。
【００２１】
前記セキュリティ製品において、前記各二色性色素の分光特性が異なるようにしてもよい。
【００２２】
又、前記複数の二色性色素を含む紫外線硬化性液晶層における二色性色素の色はイエロー、マゼンタ、シアンのうちいずれかとしてもよい。
【００２３】
更に又、前記光配向膜は、直線偏光照射又は斜め非偏光照射による光異性化、光二量化、光環化、光架橋、光分解、光分解−結合のうち、いずれかの反応により配向されているようにしてもよい。
【００２４】
又、前記基板は、その裏面に接着剤層が設けられたラベル状としてもよい。
【００２５】
又、前記基材のすぐ上に剥離層、更に、最表面にヒートシール層を設け、転写箔構造としてもよい。
【００２６】
更に、セキュリティ製品付物品の発明は、請求項１４のように、上記のようなセキュリティ製品を表面の一部に有することを特徴とするセキュリティ製品付物品により、上記目的を達成するものである。
【００２７】
前記物品は、金券、有価証券、権利証書、証明書類、チケット、又は、カードのいずれかとしてもよい。
【００２８】
真贋判定方法の発明は、請求項１６のように、セキュリティ製品に直線偏光を照射して、その反射光から、前記情報記録領域に記録された少なくとも色情報を観察して真正品か否かを判別することを特徴とする真贋判定方法により、上記目的を達成するものである。
【００２９】
又、セキュリティ製品の前記情報記録領域に記録された少なくとも色情報を、偏光板を通して観察して真正品か否かを判別するようにしてもよい。
【００３０】
セキュリティ製品の製造方法の発明は、請求項１８のように、基板の上に光配向膜を塗布する工程と、前記光配向膜が光化学反応を起こす波長の直線偏光又は斜め非偏光の一方を照射して表面の配向状態のパターニングを行なう工程と、二色性色素を含む紫外線硬化性液晶を塗布する工程と、この紫外線硬化性液晶に紫外線を照射して硬化させる工程と、を含んでなり、前記硬化された紫外線硬化性液晶層上に、前記と同様の、光配向膜を塗布する工程、パターニングの工程、紫外線硬化性液晶を塗布する工程、及び、塗布した紫外線硬化性液晶を硬化させる工程を少なくとも２種類の異なる色の二色性色素を含む紫外線硬化性液晶層ごとに繰り返してそれぞれの二色性色素を含む紫外線硬化性液晶層に、バックグラウンド領域に対して異なった方向の配向による情報記録領域を形成することを特徴とするセキュリティ製品の製造方法により、上記目的を達成するものである。
【００３１】
セキュリティ製品の製造方法の第２発明は、請求項１９のように、基板の上に光配向膜を塗布する工程と、前記光配向膜が光化学反応を起こす波長の直線偏光又は斜め非偏光の一方を照射して表面の配向状態のパターニングを行なう工程と、二色性色素を含む紫外線硬化性液晶を塗布する工程と、この紫外線硬化性液晶に紫外線を照射して硬化させる工程と、を含んでなり、前記硬化された紫外線硬化性液晶層上に、前記と同様の、光配向膜を塗布する工程、パターニングの工程、紫外線硬化性液晶を塗布する工程、及び、塗布した紫外線硬化性液晶を硬化させる工程を少なくとも２種類の異なる色の二色性色素を含む紫外線硬化性液晶層ごとに繰り返してそれぞれの二色性色素を含む紫外線硬化性液晶層に、無配向のバックグラウンド領域と、配向処理をした情報記録領域を形成することを特徴とするセキュリティ製品の製造方法により、上記目的を達成するものである。
【００３２】
セキュリティ製品の製造方法の第３の発明は、請求項２０のように、基板の上に光配向膜を塗布する工程と、前記光配向膜が光化学反応を起こす波長の直線偏光又は斜め非偏光の一方を照射して表面の配向状態のパターニングを行なう工程と、二色性色素を含む紫外線硬化性液晶を塗布する工程と、この紫外線硬化性液晶に紫外線を照射して硬化させる工程と、を含んでなり、前記硬化された紫外線硬化性液晶層上に、前記と同様の、光配向膜を塗布する工程、パターニングの工程、紫外線硬化性液晶を塗布する工程、及び、塗布した紫外線硬化性液晶を硬化させる工程を少なくとも２種類の異なる色の二色性色素を含む紫外線硬化性液晶層ごとに繰り返してそれぞれの二色性色素を含む紫外線硬化性液晶層に、配向処理をして情報記録領域とするとともに、この情報記録領域を囲む、二色性色素を含まないバックグラウンド領域を設けたことを特徴とするセキュリティ製品の製造方法により上記目的を達成するものである。
【００３３】
又、前記セキュリティ製品の製造方法において、前記各二色性色素の分光特性が異なるようにしてもよい。
【００３４】
更に、前記セキュリティ製品の製造方法において、前記複数の二色性色素を含む紫外線硬化性液晶層における二色性色素の色はイエロー、マゼンタ、シアンのうちいずれかとしてもよい。
【００３５】
更に又、前記セキュリティ製品の製造方法において、前記光配向膜は、直線偏光又は斜め非偏光の一方の照射による光異性化、光二量化、光環化、光架橋、光分解、光架橋−分解のうち、いずれかの反応により配向されるようにしてもよい。
【００３６】
【発明の実施の形態】
以下発明の実施の形態の例に係るセキュリティ製品について、図面を参照して詳細に説明する。
【００３７】
図１に示されるように、本発明の実施の形態の例に係るセキュリティ製品１０は、基材１１と、この基材１１上に形成された３層の光配向膜１２、１４、１６と、これら光配向膜１２、１４、１６により配向を制御された３色の二色性色素を含む紫外線硬化性液晶層１３、１５、１７と、前記二色性色素を含む紫外線硬化性液晶層１７の外側に更に積層された保護層１８と、を含んで構成されている。
【００３８】
ここで、前記二色性色素を含む紫外線硬化性液晶層は、光配向膜により配向処理した後、紫外線照射により硬化されており、例えば、基材１１に最も近い（図１において最も下側）の二色性色素を含む紫外線硬化性液晶層１３は、イエロー色を呈する二色性色素を用い、中間の二色性色素を含む紫外線硬化性液晶層１５は、例えばマゼンタ色を呈する二色性色素、最も外側の二色性色素を含む紫外線硬化性液晶層１７としては、例えばシアン色を呈する二色性色素をそれぞれ用いることにより構成されている。
【００３９】
液晶を異方的に配向させる方法としては、ラビングや真空斜方蒸着により配向処理された基材上に液晶を塗布する方法（特開昭４８−８８９４６号、特開昭５２−２２９３号）が知られている。これらの方法では、二色性色素層を含む硬化性液晶層にバックグラウンド領域に対して異なった方向の配向による情報記録領域を形成するには、マスキング処理等により複数回の配向処理が必要となる。
【００４０】
本発明に用いる光配向膜１２、１４、１６は、分子内にアゾ基やクマリン基、シンナモイル基、カルコン基を持つ高分子やポリビニルシンナメート等、配向膜が光化学反応を起こす波長の直線偏光又は斜め非偏光照射により光異性化、光二量化、光環化、光架橋、光分解、光分解−結合のうち、いずれかの反応により表面に異方性を生成するものであればよく、例えば、「長谷川雅樹、日本液晶学会誌、Vol.3  No.1、p3  (1999)」や、「竹内安正、日本液晶学会誌、Vol.3  No.4、p262  (1999)」に記載される種々の光配向膜を使用できる。
【００４１】
これらの光配向膜を用いれば、例えば、偏光紫外線を用いたフォトマスクプロセスにより、光配向膜を任意の方向に配向処理し、二色性色素を含む紫外線硬化性液晶層にバックグラウンド領域に対して異なった方向の配向による情報記録領域を形成することが可能となる。
【００４２】
本発明に用いる紫外線硬化性液晶層は、分子内にアクリル基やメタクリル基等のＣ＝Ｃ二重結合を持ち、光重合開始剤を添加して、紫外線照射によりラジカル重合が可能な液晶であればよく、例えば、「高津晴義、長谷部浩史、日本液晶学会誌、Vol.3 No.1、p34 (1999)」に記載される種々の硬化性液晶を使用することができる。
【００４３】
前記二色性色素は、分子の長軸方向とこれと直交する方向の吸光度が大きく異なる色素のことであり、この二色性色素が硬化性液晶に伴い異方的に配向されていると、二色性色素を含む紫外線硬化性液晶層を通過した後の光は、二色性色素の分子長軸方向と平行な直線偏光成分と分子長軸方向に垂直な直線偏光成分の比率が大きく異なっていて、前者の大部分が吸収される。
【００４４】
本発明に用いる二色性色素は、前記紫外線硬化性液晶と相溶性のある二色性色素であればよく、例えば、「９０年代機能性色素の開発と市場動向、シーエムシー、p10-21」に記載される種々の二色性色素を使用することができる。
【００４５】
前記基材１１の材料としては、セキュリティ製品１０が透過型の場合は透明なものが望ましく、ガラス、石英等の無機物の他、酢酸セルロース、ポリエチレンテレフタレート、ポリエチレンナフタレート等のポリエステル、ポリイミド、ポリエチレン等の各種プラスチックを用いることができる。
【００４６】
又、セキュリティ製品が反射型の場合（後述）には、不透明で良いので上記のような材料の基材表面に金属酸化物や反射能の高い金属薄膜を被覆したもの、金属材料そのもの等を用いる。
【００４７】
前記最上面に形成された保護層１８は、透明で光反射の少ないものがよく、例えばアクリル系やエポキシ系の硬化性樹脂膜を用いる。
【００４８】
前記イエロー色の二色性色素からなる二色性色素を含む紫外線硬化性液晶層１３は、例えば図２（Ａ）に示されるように、全体が正方形であって、斜めに配列された３個の円形の情報記録領域１３Ａにおいては、図２（Ａ）において垂直方向に異方的に配向させ、その背景となるバックグラウンド領域１３Ｂでは水平方向に異方的に配向させる。
【００４９】
前記中間の二色性色素を含む紫外線硬化性液晶層１５では、図２（Ｂ）に示されるように、正方形の２箇所の角部に円形の情報記録領域１５Ａを設け、ここに前述の情報記録領域１３Ａと同様の垂直方向に配向させ、残りのバックグラウンド領域１５Ｂは、前記情報記録領域１５Ａと直行する方向に二色性色素を配向させてある。
【００５０】
更に、最も表側の二色性色素を含む紫外線硬化性液晶層１７において、図２（Ｃ）に示されるように、正方形の各辺の中央位置内側に４個の情報記録領域１７Ａを設け、ここにおける二色性色素の配向方向を、前記情報記録領域１３Ａ、１５Ａと同様に垂直方向とし、且つ残りのバックグラウンド領域１７Ｂはこれと直行する水平方向に配向させてある。
【００５１】
前記セキュリティ製品１０は、基材１１の上に、光配向膜を塗布する工程と、前記光配向膜が光化学反応を起こす波長の直線偏光又は斜め非偏光の一方を全面に照射する工程と、マスクプロセスにより表面状態のパタ−ニングを行なう工程と、二色性色素を含む紫外線硬化性液晶を塗布する工程と、この紫外線硬化性液晶に紫外線を照射して硬化させる工程とを、前記３色の二色性色素分子ごとに繰り返して各二色性色素を含む紫外線硬化性液晶層１３、１５、１７に、バックグラウンド領域１３Ｂ、１５Ｂ、１７Ｂに対して異なった方向の配向による情報記録領域１３Ａ、１５Ａ、１７Ａを形成して製造する。
【００５２】
前記のようなセキュリティ製品１０に対して、基材１１の側から自然光を照射すると、透過光は、偏光成分に偏りはあるものの透過光量の総和は同量であり、肉眼では前記情報記録領域１３Ａ、１５Ａ、１７Ａの形状及び色彩を認識することができない。
【００５３】
しかし、上記のようなセキュリティ製品１０を、前記と同様に、基材１１の側から自然光を照射しつつ、前記情報記録領域及びバックグラウンド領域の配向方向に対して水平な方向（横方向）においた偏光板を通して観察すると、透過光の偏光成分に偏りがあるため、前記情報記録領域１３Ａでは青色（Ｂ）の３個の円形、前記情報記録領域１５Ａでは、緑色（Ｇ）の２個の円形、前記情報記録領域１７Ａでは赤色（Ｒ）の４個の円形をそれぞれ観察することができる（図３参照）。
【００５４】
又、前記と直交する方向（縦方向）において偏光板を通して観察すると、図３において（  ）で示されるように、前記Ｂ、Ｇ、Ｒと補色関係にあるイエロー（Ｙ）、マゼンタ（Ｍ）、シアン（Ｃ）の色をそれぞれ認識することができる。
【００５５】
又、上記のようなセキュリティ製品１０では、偏光板を横方向と縦方向においた場合、バックグラウンド領域の色は、黒（横方向）と白（縦方向）に変わるが、前記光活性分子が光化学反応を起こす波長の直線偏光を全面に照射する工程を省略し、無配向状態にすることによって、偏光板の向きを変えても色が変わらないようにすることができる。このときのバックグラウンド領域の色は灰色になる。
【００５６】
更に、バックグラウンド領域は、情報記録領域を相対的に認識させるものであればよいので、光配向膜を設けないで形成してもよい。例えば、情報記録領域のみに光配向膜を塗布してもよい。
【００５７】
又、情報記録領域とバックグラウンド領域とは相対的なものであり、必ずしもパターン内を情報記録領域としなくても、例えば前記円形パターン領域の外側部分を情報記録領域、円形パターン内をバックグラウンド領域としてもよい。
【００５８】
更に、上記のようなセキュリティ製品１０では、各二色性色素を含む紫外線硬化性液晶層１３、１５、１７の二色性色素の配向方向を、同一の方向としたが、各々異なる方向に配向させてもよく、情報記録領域１３Ａ、１５Ａ、１７Ａおよびバックグラウンド領域に、様々な色彩の偏光情報を潜像として記録することができる。
【００５９】
上記実施の形態の例における二色性色素を含む紫外線硬化性液晶層１３、１５、１７は、色材としての色がイエロー、マゼンタ、シアンとされているので、これを透過又は反射した光はこれらの色材色の補色関係にあるブルー、グリーン、レッドとなるものであるが、前記二色性色素を含む紫外線硬化性液晶層１３、１５、１７は、上記に限定されるものでなく、各々の分光特性が異なるようにして、異なる色が観察されるようにしてもよい。
【００６０】
又、上記実施の形態の例におけるセキュリティ製品は、いずれも透過型であって、基材１１側から自然光を照射するものであるが、これは、例えば図４に示される本発明の実施の形態の第２例に係るセキュリティ製品１０Ａのように、反射型としてもよい。
【００６１】
このセキュリティ製品１０Ａは、図１に示されるセキュリティ製品１０における基材１１の光配向膜１２側に、金属薄膜等からなる反射層２０を形成したものであり、他の構成は、前記図１に示されるセキュリティ製品１０におけると同一であるので、同一部分に同一符号を付することにより説明を省略するものとする。
【００６２】
この反射型のセキュリティ製品１０Ａの場合は、例えば図５に示されるように、偏光板２８を通して観察することによって、情報記録領域１３Ａ、１５Ａ、１７Ａを観察することができる。
【００６３】
上記のような透過型のセキュリティ製品１０は、例えば透明な光記録媒体、フィルム、クレジットカード、テレフォンカード等の物品に貼り付けて用いる。
【００６４】
又、前記の反射型のセキュリティ製品１０Ａは、例えば図６に示されるように、不透明な物品、樹脂製のＩＤカード３０に貼り付けて用いられる。
【００６５】
この、セキュリティ情報付物品たるＩＤカード３０は、通常では貼り付けられたセキュリティ製品１０Ａの部分における情報記録領域１３Ａ、１５Ａ、１７Ａは観察されないが、偏光板２８を通して観察すると前記円形の３色の情報記録領域１３Ａ、１５Ａ、１７Ａが浮かび上がってくる。
【００６６】
従って、これによって、ＩＤカード３０が真正なものであるかを判別することができる。又、偏光板２８を用いない場合は、直線偏光をセキュリティ製品１０Ａに照射し、その反射光を肉眼で観察することによってその真贋を判定することができる。
【００６７】
なお、上記セキュリティ製品１０、１０Ａは、図１及び図４に二点鎖線で示されるように、予め基材１１の裏面（下面）に接着剤層２１を設けておけば、ＩＤカード３０等の物品に貼付け固定するのに容易である。
【００６８】
又、図７に示されるセキュリティ製品１０Ｂのように、基材１１のすぐ上に剥離層２１と保護層１８Ａ、更に、上記セキュリティ製品１０、１０Ａにおける保護層１８の代わりにヒートシール層２２を設けて転写箔化しておけば、ＩＤカード３０等の物品に熱転写して固定化するのに容易である。更に、図８に示されるセキュリティ製品１０Ｃのように、前記セキュリティ製品１０Ｂと同様の構成において、最も外側のヒートシール２２の内側に隣接して、前記反射層２０と同様の反射層２０Ａを設けて反射型としてもよい。
【００６９】
なお、上記の実施の形態の例に係るセキュリティ製品１０、１０Ａ、１０Ｂ、１０Ｃは、基材１１の上に形成された３層の光配向膜１２、１４、１６と、二色性色素を含む紫外線硬化性液晶層１３、１５、１７と、保護層１８、１８Ａと、接着剤層１９と、反射層２０、２０Ａと、剥離層２１と、ヒートシール層２２と、を備えて構成されているが、本発明はこれらに限定されるものではなく、光配向膜と二色性色素を含む紫外線硬化性液晶層は２組以上であればよく、又、紫外線照射により硬化した二色性色素を含む紫外線硬化性液晶層の耐久性が十分であれば、保護層１８、１８Ａは必ずしも設けなくても良い。
【００７０】
真贋判定方法について、更に詳細に説明する。
【００７１】
基材上に複数層形成された二色性色素を含む紫外線硬化性液晶層には、それぞれ異なる偏光情報が記録されている。人間の目は透過または反射してきた光の総量で明るさや色を認識しているが、その光が自然光であるか偏光であるかは認識できない。
【００７２】
本発明によるセキュリティ製品では、その全面を透過あるいは反射してきた光の総量は等しいが、ある部分は垂直方向の偏光成分が多くまた他の部分では水平方向の偏光成分が多いなど偏光情報を各層に記録してある。
【００７３】
従って、偏光板を通して観察するか、直線偏光を照射することによってある方向の直線偏光のみを人間の目に届かせることができる。即ち、潜像として記録されていた偏光情報を認識することが可能となる。
【００７４】
金券、有価証券、権利証書、証明書類、チケットまたはカードなどにこの原理を利用したセキュリティ製品を上記ＩＤカード３０のように、その一部に付属させれば、偏光板を通しての観察や直線偏光照射によって容易に真贋判定が可能となる。
【００７５】
また、前述のように、接着剤層２１を設けてラベル化したセキュリティ製品や、剥離層２１及びヒートシール層２２を設けて転写箔化したセキュリティ製品を、コンピュータソフトやビデオソフト、音楽ＣＤ等に張り付ければ模造品でないことの証明として利用することも可能である。
【００７６】
【実施例】
以下、実施例により本発明をさらに具体的に説明するが、本発明がこれらの実施例に限定さるものではない。
【００７７】
（実施例１）
ポリビニルシンナメートのトルエン溶液（２ｗｔ％）をガラス（基材）上にスピンコーターで塗布し、室温で乾燥後、厚さ０．１μｍの乾燥塗膜を得た。
【００７８】
これに超高圧水銀灯を光源として、紫外線用偏光フィルタを通して直線偏光を取り出し、図９（Ａ）に示される円形の情報記録領域４２Ａに、フォトマスクを通して、横方向の偏光紫外線を照射した。
【００７９】
次に、図９（Ａ）に示されるバックグラウンド領域４２Ｂに、フォトマスクを通して、縦方向の偏光紫外線を照射した。それぞれ照射した光の照射線量は１００ｍＪ／ｃｍ2であった。
【００８０】
ポリビニルシンナメートは、偏光紫外線照射により二量化反応を起こし、紫外線の偏光軸と直行する方向に配向する。即ち、上記の偏光紫外線照射条件では、図９（Ａ）に示される円形の情報記録領域４２Ａでは縦方向に、図９（Ａ）に示されるバックグラウンド領域４２Ｂでは横方向に配向している光配向膜を得た。
【００８１】
紫外線硬化性液晶ＵＣＬ−００１−Ｋ１（大日本インキ化学工業社製）に、ブルー色を呈する二色性色素ＳＩ−８００（三井東圧化学社製）を２ｗｔ％溶解し、前記光配向処理したガラス基板にスピンコーターで塗布した後、無偏光紫外線を照射することにより硬化させた。形成した二色性色素を含む紫外線硬化性液晶層（ブルー）の厚みは約２μｍであった。（第１層目）
【００８２】
第１層目と同様に、光配向膜を塗布し、図９（Ｂ）に示される四角形の情報記録領域４４Ａに横方向の偏光紫外線を、図９（Ｂ）に示されるバックグラウンド領域４４Ｂに縦方向の偏光紫外線を照射した。このとき、情報記録領域４４Ａの光配向膜は縦方向に、バックグラウンド領域４４Ｂは横方向に配向している。
【００８３】
紫外線硬化性液晶ＵＣＬ−００１−Ｋ１（大日本インキ化学工業社製）に、イエロー色を呈する二色性色素ＳＩ−４８６（三井東圧化学社製）を２ｗｔ％溶解し、前記光配向処理したガラス基板にスピンコーターで塗布した後、無偏光紫外線を照射することにより硬化させた。形成した二色性色素を含む紫外線硬化性液晶層（イエロー）の厚みは約２μｍであった。（第２層目）
【００８４】
こうして得られた偏光素子は、自然光の下では図１０（Ａ）のように灰色を呈しているが偏光板Ｐを通して観察するか、直線偏光を照射して観察すると、円形の情報記録領域４２Ａ、四角形の情報記録部４４Ａ、重ねたバックグラウンド領域４２Ｂ、４４Ｂは、偏光板Ｐ又は照射直線偏光の偏光軸が横方向のとき、図１０（Ｂ）に示されるように、各々、ブルー、イエロー、黒となり、偏光板Ｐ又は照射直線偏光の偏光軸が縦方向のとき、図１０（Ｃ）に示されるように、各々イエロー、ブルー、白となり、各二色性色素を含む紫外線硬化性液晶層に記録した情報がそれぞれの二色性色素を含む紫外線硬化性液晶層に用いた色を呈して認識できる。
【００８５】
（実施例２）
紫外線硬化性液晶ＵＣＬ−００１−Ｋ１（大日本インキ化学工業社製）に、イエロー色を呈する二色性色素ＳＩ−４８６（三井東圧化学社製）、マゼンタ色を呈する二色性色素Ｍ−８６（三井東圧化学社製）、シアン色を呈する二色性色素ＳＩ−４９７（三井東圧化学社製）をそれぞれ２ｗｔ％溶解し、二色性色素を含む紫外線硬化性液晶層１、２、３を得た。
【００８６】
光配向膜としてポリビニルシンナメートを用い、実施例１と同様に光配向膜の形成、図１１（Ａ）〜（Ｃ）に示される、円形、四角形、三角形の情報記録領域４６Ａ、４８Ａ、５０Ａへの偏光紫外線照射、及びバックグラウンド領域４６Ｂ、４８Ｂ、５０Ｂへの偏光紫外線照射を、二色性色素を含む紫外線硬化性液晶層１〜３について繰り返し、多層偏光素子を作成した。
【００８７】
このとき、各二色性色素を含む紫外線硬化性液晶層４６、４８、５０における、情報記録領域４６Ａ、４８Ａ、５０Ａの配向方向は縦方向とし、バックグラウンド領域４６Ｂ、４８Ｂ、５０Ｂの配向方向は横方向とした。
【００８８】
こうして得られた偏光素子は、図１２（Ａ）に示されるように、自然光の下では灰色を呈しているが、横方向においた偏光板Ｐを通して観察するか、横方向の直線偏光を照射して観察すると、図１２（Ｂ）に示されるように、各情報記録領域４６Ａ、４８Ａ、５０Ａの二色性色素を含む紫外線硬化性液晶層に記録された偏光情報がブルー、グリーン、レッドの３色で再現され、バックグラウンド領域は黒く表示される。
【００８９】
なお、前記と直交する方向（縦方向）において偏光板Ｐあるいは直線偏光を利用して観察すると、図１２（Ｃ）に示されるように、前記の色に対して補色関係にあるイエロー、マゼンタ、シアンの３色で再現され、バックグラウンド領域は白く表示される。
【００９０】
（実施例３）
光配向膜としてポリビニルシンナメートを用い、実施例１と同様に光配向膜の形成、実施例２と同様のマスク露光による偏光情報記録、図１３（Ａ）〜（Ｃ）に示される二色性色素を含む紫外線硬化性液晶層５２、５４、５６の形成を、二色性色素を含む紫外線硬化性液晶層１〜３について繰り返し、多層偏光素子を作成した。
【００９１】
このときバックグラウンド領域への偏光紫外線照射を省略したため、各二色性色素を含む紫外線硬化性液晶層５２、５４、５６における、バックグラウンド領域５２Ｂ、５４Ｂ、５６Ｂの光配向膜は無配向のままである。情報記録領域５２Ａ、５４Ａ、５６Ａの配向方向は縦方向とした。
【００９２】
こうして得られた多層偏光素子は、図１４（Ａ）に示されるように、自然光の下では灰色を呈しているが、横方向においた偏光板Ｐを通して観察するか、横方向の直線偏光を照射して観察すると、図１４（Ｂ）に示されるように、各情報記録領域５２Ａ、５４Ａ、５６Ａの二色性色素を含む紫外線硬化性液晶層に記録された偏光情報がブルー、グリーン、レッドの３原色で再現され、バックグラウンド領域は灰色に表示される。
【００９３】
なお、前記と直交する方向（縦方向）においた偏光板Ｐあるいは直線偏光を利用して観察すると、図１４（Ｃ）に示されるように、前記の色に対して補色関係にあるイエロー、マゼンタ、シアンの３原色で再現され、バックグラウンド領域は無配向のため灰色のまま表示される。
【００９４】
（実施例４）
光配向膜としてポリビニルシンナメートを用い、実施例１と同様に光配向膜の形成、図１５（Ａ）〜（Ｃ）に示される、円形、四角形、三角形の情報記録領域５８Ａ、６０Ａ、６２Ａへの偏光紫外線照射、及びバックグラウンド領域５８Ｂ、６０Ｂ、６２Ｂへの偏光紫外線照射を、二色性色素を含む紫外線硬化性液晶１〜３について繰り返し、多層偏光素子を作成した。
【００９５】
このとき各二色性色素を含む紫外線硬化性液晶５８、６０、６２における、バックグラウンド領域５８Ｂ、６０Ｂ、６２Ｂの配向方向は第１層目のバックグラウンド領域５８Ｂを横方向とし、第２層目及び第３層目のバックグラウンド領域６０Ｂ、６２Ｂはそれぞれ６０°ずつ回転させ、各情報記録領域５８Ａ、６０Ａ、６２Ａの配向方向は各バックグラウンド領域５８Ｂ、６０Ｂ、６２Ｂの配向方向に直交させた。
【００９６】
こうして得られた偏光素子は、図１６（Ａ）に示されるように、自然光の下では灰色を呈しているが、横方向及び縦方向においた偏光板Ｐを通して観察するか、直線偏光を照射して観察すると各二色性色素を含む紫外線硬化性液晶層に記録された偏光情報、およびバックグラウンド領域は図１６（Ｂ）、（Ｃ）に示されるように、ブルー、グリーン、レッド、イエロー、マゼンタ、シアン及びその中間色の様々な色で再現される。
【００９７】
（実施例５）
この実施例５の二色性色素を含む紫外線硬化性液晶層５９、６１、６３（図１７（Ａ）〜（Ｃ）参照）は、前記実施例４の各二色性色素を含む紫外線硬化性液晶層５８、６０、６２におけるバックグラウンド領域５８Ｂ、６０Ｂ、６２Ｂの偏光軸の方向が、情報記録領域５８Ａ、６０Ａ、６２Ａの偏光軸に対して各々直交する方向とされているのに対して、バックグラウンド領域５９Ｂ、６１Ｂ、６３Ｂの偏光軸の方向を横方向に同一としたものである。但し、情報記録領域５９Ａ、６１Ａ、６３Ａの偏光軸の方向と一致しないように選択する。
【００９８】
他の構成、製造工程、材料は実施例５と同一であるので説明を省略する。
【００９９】
実施例５の多層偏光素子を自然光、直線偏光照射又は直線偏光板を介して観察したとき、各情報記録領域５９Ａ、６１Ａ、６３Ａの再現色は実施例４と同一であり、バックグラウンド領域５９Ｂ、６１Ｂ、６３Ｂの再現状態は、実施例１、２と同一となる。
【０１００】
（実施例６）
光配向膜としてポリビニルシンナメートを用い、実施例１と同様に光配向膜の形成、実施例２と同様のマスク露光による偏光情報記録、図１８（Ａ）〜（Ｃ）に示される二色性色素を含む紫外線硬化性液晶層６４、６６、６８の形成を、二色性色素を含む紫外線硬化性液晶１〜３について繰り返し、多層偏光素子を作成した。
【０１０１】
このときバックグラウンド領域への偏光紫外光照射を省略したため、各二色性色素を含む紫外線硬化性液晶層６４、６６、６８における、バックグラウンド領域６４Ｂ、６６Ｂ、６８Ｂの二色性色素分子は無配向であり、情報記録領域６４Ａ、６６Ａ、６８Ａの配向方向は第１層目の情報記録領域６４Ａを縦方向とし、第２層目及び第３層目の情報記録領域６６Ａ、６８Ａはそれぞれ６０゜ずつ回転させた。
【０１０２】
こうして得られた偏光素子は、図１９（Ａ）に示されるように、自然光の下では灰色を呈しているが、偏光板Ｐを通して観察するか、直線偏光を照射して観察すると各二色性色素層に記録された偏光情報は図１９（Ｂ）、（Ｃ）に示されるように、ブルー、グリーン、レッド、イエロー、マゼンタ、シアンの様々な色で再現されるが、バックグラウンド領域は無配向のため常に灰色に表示される。
【０１０３】
（実施例７）
基材に厚さ２５μｍのポリエチレンテレフタレートにアルミニウムを蒸着したフィルムを使用し、実施例２と同様にして多層偏光素子を作成した後、基材の裏面にバーコーターでエマルジョン型アクリル系粘着剤ＴＳ−５９０Ｂ（日本カーバイド工業社製）を塗布し、乾燥膜厚５μｍの接着剤層を形成した。
【０１０４】
こうして得られたセキュリティラベルを１ｃｍ四方に切断し、図８のＩＤカード３０のように、プラスチック製のＩＤカードに貼り付けた。
【０１０５】
自然光の下では全面灰色に見えるが、偏光板を通して観察するか、直線偏光を照射すると、ブルー、グリーン、レッドの３色からなるパターンが浮かび上がって見えた。
【０１０６】
（実施例８）
基材に厚さ２５μｍのポリエチレンテレフタレートを用い、バーコーターでハクリニス４５−３（昭和インク社製）を塗布し、乾燥膜厚１μｍの剥離層を形成した。
【０１０７】
この上に、実施例２と同様にして多軸偏光素子を形成した後、真空蒸着法によりアルミニウムを蒸着し反射層を形成した。
【０１０８】
この上に、ＨＳ−ＡＳＶ（ザ・インクテック社製）１０重量部に、ＨＳ−３１（信和化学工業社製）３重量部を混合した感熱接着剤をバーコーターで塗布し、乾燥膜厚１μｍのヒートシール層を形成した。
【０１０９】
こうして得られたセキュリティ転写箔に、１３０℃に加熱した１ｃｍ四方の金型で基材の側から加熱加圧して、プラスチック製のＩＤカードに転写した。
【０１１０】
自然光の下では全面灰色に見えるが、偏光板を通して観察すると、ブルー、グリーン、レッドの３色からなるパターンが浮かび上がって見えた。
【０１１１】
（実施例９）
実施例７及び８で作成したセキュリティ製品を有するＩＤカードをカラーコピー機で複写した。肉眼での観察では、ほとんど違いは見られないが、偏光板を通して観察しても直線偏光を照射してもブルー、グリーン、レッドの３色からなるパターンは浮かび上がって見えなかった。
【０１１２】
【発明の効果】
本発明は、セキュリティ製品を上記のように構成したので、自然光の下で観察したときには文字や画像は認識できないが、偏光板を通して観察したときや直線偏光を照射して観察したときには、多色表示の文字や画像が認識できるという優れた効果を有する。又、セキュリティ製品、セキュリティ情報付き物品を低コストで、偽造や変造、複製の難易度を高く保つことができる。
【図面の簡単な説明】
【図１】本発明の実施の形態の第１例に係るセキュリティ製品を示す略示断面図
【図２】同セキュリティ製品における偏光情報を記録した、各二色性色素を含む紫外線硬化性液晶層を示す平面図
【図３】同セキュリティ製品における偏光を照射したときのカラ−画像を示す平面図
【図４】本発明の実施の形態の第２例に係るセキュリティ製品を示す略示断面図
【図５】同セキュリティ製品を偏光板を通して観察する状態を示す平面図
【図６】同セキュリティ製品を貼付けたＩＤカードを示す平面図
【図７】本発明の実施の形態の第３例に係るセキュリティ製品を示す略示断面図
【図８】本発明の実施の形態の第４例に係るセキュリティ製品を示す略示断面図
【図９】本発明の実施例１及び２のセキュリティ製品における偏光情報を記録した各二色性色素を含む紫外線硬化性液晶層を示す平面図
【図１０】同セキュリティ製品に自然光、偏光を照射したときのカラー画像を示す平面図
【図１１】本発明の実施例３のセキュリティ製品における偏光情報を記録した各二色性色素を含む紫外線硬化性液晶層を示す平面図
【図１２】同セキュリティ製品における偏光を照射したときのカラー画像を示す平面図
【図１３】本発明の実施例４のセキュリティ製品における偏光情報を記録した各二色性色素を含む紫外線硬化性液晶層を示す平面図
【図１４】同セキュリティ製品における偏光を照射したときのカラー画像を示す平面図
【図１５】本発明の実施例５のセキュリティ製品における偏光情報を記録した各二色性色素を含む紫外線硬化性液晶層を示す平面図
【図１６】同セキュリティ製品における偏光を照射したときのカラー画像を示す平面図
【図１７】本発明の実施例６のセキュリティ製品における偏光情報を記録した各二色性色素を含む紫外線硬化性液晶層を示す平面図
【図１８】本発明の実施例７のセキュリティ製品における偏光情報を記録した各二色性色素を含む紫外線硬化性液晶層を示す平面図
【図１９】同セキュリティ製品における偏光を照射したときのカラー画像を示す平面図
【符号の説明】
１０、１０Ａ…セキュリティ製品
１１…基材
１２、１４、１６…光配向膜
１３、１５、１７、４２、４４、４６、４８、５０、５２、５４、
５６、５８、５９、６０、６１、６２、６３、６４、６６、
６８…二色性色素を含む紫外線硬化性液晶層
１３Ａ、１５Ａ、１７Ａ、４２Ａ、４４Ａ、４６Ａ、４８Ａ、
５０Ａ、５２Ａ、５４Ａ、５６Ａ、５８Ａ、５９Ａ、６０Ａ、
６１Ａ、６２Ａ、６３Ａ、６４Ａ、６６Ａ、６８Ａ…情報記録領域
１３Ｂ、１５Ｂ、１７Ｂ、４２Ｂ、４４Ｂ、４６Ｂ、４８Ｂ、
５０Ｂ、５２Ｂ、５４Ｂ、５６Ｂ、５８Ｂ、５９Ｂ、６０Ｂ、
６１Ｂ、６２Ｂ、６３Ｂ、６４Ｂ、６６Ｂ、６８Ｂ
…バックグラウンド領域
１８、１８Ａ…保護層
１９…接着剤層
２０、２０Ａ…反射層
２１…剥離層
２２…ヒートシール層
３０…ＩＤカード
【図１】
0004504498.tif 000002
【図２】
0004504498.tif 000003
【図３】
0004504498.tif 000004
【図４】
0004504498.tif 000005
【図５】
0004504498.tif 000006
【図６】
0004504498.tif 000007
【図７】
0004504498.tif 000008
【図８】
0004504498.tif 000009
【図９】
0004504498.tif 000010
【図１０】
0004504498.tif 000011
【図１１】
0004504498.tif 000012
【図１２】
0004504498.tif 000013
【図１３】
0004504498.tif 000014
【図１４】
0004504498.tif 000015
【図１５】
0004504498.tif 000016
【図１６】
0004504498.tif 000017
【図１７】
0004504498.tif 000018
【図１８】
0004504498.tif 000019
【図１９】
0004504498.tif 000020